On peut voir dans le tableau 3 que les matériaux cathodiques préparés par les produits de chaque exemple en tant que précurseurs présentent une bonne stabilité de cycle et le taux de rétention de la capacité peut encore atteindre au plus 91,5% après 50 cycles à une température élevée et à une tension élevée alors que le taux de rétention de capacité peut atteindre plus de 80% après 70 cycles. Par la comparaison des performances de produit de l'exemple 1 et de l'exemple 4, on peut voir que les aptitudes de complexation du manganèse des produits sont augmentées en raison du citrate d'ammonium en excès introduit dans le procédé de préparation du produit et de la concentration élevée en citrate d'ammonium et la quantité de dopage est inférieure à une valeur de conception théorique en raison des ions métalliques partiels déchargés avec la liqueur-mère et la capacité spécifique de décharge initiale du produit obtenu est légèrement supérieure à celle de l'exemple 1 mais les performances de cycle sont légèrement plus faibles que celles de l'exemple 1. Par la comparaison des performances de produit entre l'exemple 5 et l'exemple 1, on peut voir que si la concentration en citrate d'ammonium dans l'agent de précipitation mixte est basse, les performances d'antiagrégation et les performances d'antioxydation correspondantes n'atteindront pas le meilleur effet. En termes de performances électrochimiques, la capacité de décharge spécifique initiale et le taux de rétention de capacité de cycle du produit obtenu dans l'exemple 5 sont inférieurs à ceux de l'exemple 1. À l'inverse, dans les exemples comparatifs 1 et 2, d'autres agents de précipitation sont mis en correspondance avec le bicarbonate d'ammonium, l'hexamétaphosphate de sodium ne présente pas d'effet antioxydation, l'élément de manganèse est suroxydé et ne peut pas être dopé uniformément dans les réseaux cristallins de cobalt, bien que l'uniformité de forme et de grosseur des granules de précurseur préparés soit bonne, la stabilité de cycle des produits finaux dans l'application est faible et le degré d'amélioration n'est pas élevé par rapport à celui de l'exemple comparatif 3, qui n'est pas dopé avec l'élément de manganèse. Bien que l'hydrazine hydratée utilisée dans le procédé de préparation du produit de l'exemple comparatif 2 présente un effet antioxydant, l’hydrazine hydratée ne présente en réalité pas d'effet évident d'amélioration de la dispersion des granules. Par conséquent, l'uniformité des grosseurs des granules du produit préparé est faible, ce qui affecte davantage la stabilité de cycle électrochimique du matériau cathodique finalement préparé. Dans le procédé de préparation du produit de l'exemple comparatif 4, l'effet de broyage du germe cristallin n'est pas bon et les granules broyés de germes cristallins sont trop grands, ce qui entraîne la formation aisée d'une structure creuse dans les granules de précurseur et la stabilité structurale générale devient faible et le matériau cathodique préparé ultérieurement présente une faible stabilité de cycle. Cependant, il existe de nombreuses structures de pore dans la structure des granules du produit de carbonate de cobalt dopé au manganèse préparé sans traitement par broyage par voie humide des germes cristallins. Après l'utilisation ultérieure du produit dans la préparation du matériau cathodique, la stabilité de cycle électrochimique est équivalente à celle du produit de l'exemple comparatif 3 qui n'est pas dopé avec du manganèse. Comme on peut le voir par la comparaison des performances de produit de l'exemple comparatif 6 et de l'exemple 1, sous la condition de non-introduction d’une protection par l'azote, le produit finalement préparé présente une faible stabilité de cycle en raison de l'oxydation de l'élément de manganèse. Comme on peut le voir par la comparaison des performances de produit de l'exemple comparatif 7 et de l'exemple 1, lorsque du citrate d'ammonium n'est pas introduit en tant que constituant composite de l'agent de précipitation dans le procédé de préparation du produit et lorsque de l'azote n'est pas introduit pour la protection pendant le séchage, ce qui conduit directement à une oxydation excessive du manganèse dans le produit et la stabilité de performance de cycle du produit est faible.